(57)【要約】【課題】本発明は、扁平糸を使用して表面組織を形成する織物と同様に、厚みを抑えつつ好適な剛性と伸び耐性を確保し、耐摩耗性、好適な脱水特性及び表面平滑性に優れた織物を提供する。【解決手段】上面側経糸と上面側緯糸とからなる上面側織物と、下面側経糸と下面側緯糸とからなる下面側織物とが経糸接結された工業用二層織物において、前記上面側経糸の少なくとも１本以上が経糸接結糸として機能しており、前記上面側織物において前記上面側経糸は２本一組となって畝織されており、前記上面側経糸と下面側経糸の比率が２：１であることを特徴とする工業用二層織物である。【選択図】図１
2019137954.tif 000002
【特許請求の範囲】
【請求項１】
上面側経糸と上面側緯糸とからなる上面側織物と、下面側経糸と下面側緯糸とからなる下面側織物とが経糸接結された工業用二層織物において、前記上面側経糸の少なくとも１本以上が経糸接結糸として機能しており、前記上面側織物において前記上面側経糸は２本一組となって畝織されており、前記上面側経糸と下面側経糸の比率が２：１であることを特徴とする工業用二層織物。
【請求項２】
前記２本一組となっている上面側経糸のうち経糸接結糸を含まない組は、全ての糸が並列して畝織されていることを特徴とする請求項１に記載された工業用二層織物。
【請求項３】
前記２本一組となっている上面側経糸のうち１本が経糸接結糸である組は、一部の糸が並列して畝織されていることを特徴とする請求項１に記載された工業用二層織物。
【請求項４】
前記２本一組となっている上面側経糸のうち２本とも経糸接結糸である組は、並列することによって協働して畝織されていることを特徴とする請求項１に記載された工業用二層織物。
【請求項５】
前記２本一組となっている上面側経糸のうち１本が経糸接結糸である組が、５０％以上の糸が並列して畝織されていることを特徴とする請求項３に記載された工業用二層織物。
【請求項６】
前記上面側経糸の線径は全て同じであり、又、前記下面側経糸の線径は全て同じであり、更に、下面側経糸の線径が上面側経糸の線径の１５０〜３００％であることを特徴とする請求項１乃至５のいずれか一に記載された工業用二層織物。
【請求項７】
前記上面側織物を構成する経糸における縦密度が４０〜６０％であり、かつ、前記下面側織物を構成する経糸における縦密度が４０〜５５％であることを特徴とする請求項１乃至６のいずれか一に記載された工業用二層織物。
【発明の詳細な説明】
【技術分野】
【０００１】
本発明は、初期脱水を抑えて脱水スピードを調節しつつ、内部構造を低保水とし脱水量を上げることができる工業用二層織物に関する。特に工業用二層織物の基本特性である耐摩耗性、脱水性、ワイヤーマークが転写しくい表面平滑性に優れた高速抄紙機に対応し得る工業用二層織物に関する。
【背景技術】
【０００２】
従来から工業用二層織物として経糸、緯糸で製織したものが広く使用されており、例えば製紙用織物や搬送用ベルト、ろ布等があり、それぞれ用途や使用環境に適した織物特性が要求されている。これらの織物のうち、織物の網目を利用して原料の脱水等を行う製紙工程で使用される抄紙用織物での要求は特に厳しい。例えば、紙に織物のワイヤーマークが転写しにくい表面平滑性に優れた織物、また原料に含まれる余分な水分を十分且つ均一に脱水するための脱水性、過酷な環境下でも好適に使用できる程度の剛性、耐摩耗性を持ち合わせ、更に良好な紙を製造するために必要な条件を長期間持続することのできる織物が要求されている。その他にも繊維支持性、製紙の歩留まりの向上、寸法安定性、走行安定性等が要求されている。さらに近年では抄紙マシンが高速化しているため、それに伴い抄紙用織物への要求も一段と厳しいものとなっている。
【０００３】
工業用織物の中でも最も要求が厳しい抄紙用織物について説明すれば、現行のほとんどの工業用織物の要求とその解決について理解できる。そこで、以下、抄紙用織物を一例に挙げて説明する。
近年では抄紙マシンの高速化に伴い、織物の脱水性と保水性の相関関係の重要性が高まり、加えて原料の抜けや高い歩留りも要求されている。そのため従来の抄紙用織物には存在しない、上下層の目開きと内部空間を持たせる必要がある。脱水性と保水性を調節するために、経糸接結を使用した織物としては、特許文献１に開示されている技術が知られていた。かかる技術は、経糸の一部を上面側層と下面側層を織り合せる接結糸として機能する地糸とした二層織物であり、組になった縦糸接結糸が上面側経糸組織と下面側経糸組織を補完し合い、各々の表面組織を形成するため、表面平滑性や接結強度にも優れた織物となっていた。
【０００４】
又、均一な脱水性を目的として、上面側経糸と経糸接結糸からなる組を配置した二層織物が特許文献２に開示されている。この織物は、上下面を織り合せる経糸接結糸の上面側ナックルと上面側経糸組織を組み合わせることで、表面に均一な組織を形成したものである。この織物は、前記２本の経糸が協働して表面に経糸１本分の組織を形成しているため組織の崩れはないものの、経糸の一方又は両方ともに経糸事態の組織を崩さなければならず、それらが上下面側を行き来する際に交差部が形成され、且つ経糸は２本組となって経糸１本分として配置されるが、経糸２本分は経糸１本分のライン上に重ならず横に並んだ状態になるため、経糸接糸が上面側緯糸を織り込む付近で網目を塞いでしまい、部分的にワイヤーの脱水特性が変化することでワイヤーマークの発生原因となる可能性があった。
又かかる織物は、上面側層から下面側層まで完全に貫通する脱水孔が全面に配置されるため、脱水性は良好であるが、強力なバキューム等によって、ワイヤー上のシート原料が織物に刺さり込んだり、繊維や填料等の抜けが発生し、脱水マークの発生が顕著になることが知られていた。
【０００５】
又、網厚を薄くすることによって、保水量を軽減する効果が得られるが、糸径を細くして網厚を薄くした場合、網目が細かくなりすぎて、脱水性が劣化することが危惧されていた。
他方、縦糸オンスタックを構造を採用した場合、脱水スピードが速くなるのであるが、初期脱水を抑制するため横糸密度を高く設定すると、脱水性を抑制する結果となる。
更に、上面側の織物を構成する経糸を下面側の織物を構成する経糸より、糸径を細くして網厚を抑制することが検討できるが、このような場合、上下異線径の二層織物については、表面側の経糸の空間を裏面側に対して大きくなるため、脱水抑制と網厚抑制の両立が困難となっていた。
【０００６】
一方、特許文献３には、脱水量を調整するための技術が開示されている。かかるぎ技術を採用することによって、２本の上面側経糸と接結糸とを組み合わせて経糸１本分の組織を形成することによって、上下の経糸２本が入れ替わったり協働したりすることがで表面組織を崩すという問題点を解決し、上下網を経糸によって接結し、脱水マークの発生やワイヤーマークの発生を抑制することとした。
しかしながら、かかる技術は網の剛性を確保等するために、上側側経糸と下面側経糸が上下に配置された組織を複数箇所に設ける必要がある為、下網を構成する経糸に比較して上網を構成する経糸の構成比率が上がりすぎる。
すなわち、特許文献３に開示された技術は、上面側経糸に比較し、下面側経糸の経糸本数が少ない事に起因する織物の剛性不足と織物が伸びやすいという問題点を解決するものである。そして、上面側経糸２本一組の下側に下面側経糸が存在する箇所と、下面側経糸が存在しない箇所が存在するため、脱水経路にムラが生じ、それに起因する脱水マークの発生という問題点が危惧される。
本発明者は、従来技術における上記問題点を解決するため、上下の縦糸空間率をより近接させることによって、横糸線径による密度差を設定することも可能とし、組織的な特徴（横糸上下比率等）も付加し得る織物を開発すべく、鋭意検討を行った。
【先行技術文献】
【特許文献】
【０００７】
【特許文献１】特開２００４−３６０５２号公報
【特許文献２】特開２００４−６８１６８号公報
【特許文献３】特開２０１２−１１７１６９号公報
【発明の開示】
【発明が解決しようとする課題】
【０００８】
本発明は、扁平糸を使用して表面組織を形成する織物と同様に、厚みを抑えつつ好適な剛性と伸び耐性を確保し、耐摩耗性、好適な脱水特性及び表面平滑性に優れた織物を提供することを目的とする。
また本発明は、糸径の選択によって脱水特性を調節するということができる工業用二層織物を提供することを目的とする。
又、横糸に生じるナックルの引き込み応力を緩和し、横糸密度を大きく向上させることが可能となる織物を提供することを目的とする。
また本発明は、織物内部を上下する接結糸の糸径を細くし、一般的な経糸接結によって形成された織物内部における脱水ムラの発生を最小限に抑えることができる優れた織物を提供することを目的とする。
また本発明は、網厚を厚くすることなく脱水速度の調節を可能とする織物を提供することを目的とする。
【０００９】
また本発明は、上面側織物を２本の畝織によって織目を適度に塞ぎ、表裏の目開きにおける過剰な通水量の差を抑制し、脱水スピードを制御することができる織物を提供することを目的とする。
更に本発明は、ペアとなる２本の経糸のうち少なくとも一本を接結糸とすることによって、組織構造と接結組織構造の両方を備えることとなり、上面側織物を構成するもう一本の上面側経糸によって、接結部の織組織の崩れを最小限に抑えることができる織物を提供することを目的とする。
【課題を解決するための手段】
【００１０】
本発明に係る工業用二層織物は、上記課題を解決するために、以下の構成を採用した。
（１）上面側経糸と上面側緯糸とからなる上面側織物と、下面側経糸と下面側緯糸とからなる下面側織物とが経糸接結された工業用二層織物において、前記上面側経糸の少なくとも１本以上が経糸接結糸として機能しており、前記上面側織物において前記上面側経糸は２本一組となって畝織されており、前記上面側経糸と下面側経糸の比率が２：１であることを特徴とする工業用二層織物である。
本発明は上記の構成を採用することによって、厚みを抑えつつ好適な剛性と伸び耐性を確保し、好適な脱水特性等を得ることができる。特に本発明は、上下経糸比率が２：１であることから、上面側経糸２本一組の下側に下面側経糸が必ず存在することになるため、脱水経路のムラと、脱水マークの発生等を予防することができる。
【００１１】
（２）前記２本一組となっている上面側経糸のうち経糸接結糸を含まない組は、全ての糸が並列して畝織されていることを特徴とする上記（１）に記載された工業用二層織物である。
（３）前記２本一組となっている上面側経糸のうち１本が経糸接結糸である組は、一部の糸が並列して畝織されていることを特徴とする上記（１）に記載された工業用二層織物である。
（４）前記２本一組となっている上面側経糸のうち２本とも経糸接結糸である組は、並列することによって協働して畝織されていることを特徴とする上記（１）に記載された工業用二層織物である。
ここで並列することによって協働とは、隣接する経糸接結糸における表面側に現れるナックルの一部が並列して畝織されており、他のナックルは一本の経糸接結糸によって形成されている状態を示している。また、一本の経糸接結糸によって形成されるナックルは、並列して畝織されている部分で入れ替わる点に特徴を有する。
（５）前記２本一組となっている上面側経糸のうち１本が経糸接結糸である組が、５０％以上の糸が並列して畝織されていることを特徴とする上記（３）に記載された工業用二層織物である。
かかる発明における割合は、上面側織物の表面に現れるナックルの数によって求められる数値である。例えば、２本一組を構成する一本の上面側経糸が６つのナックルを有しており、他の上面側経糸が３つのナックルを有している場合は、５０％の糸が並列して畝織されていることになる。
【００１２】
（６）前記上面側経糸の線径は全て同じであり、又、前記下面側経糸の線径は全て同じであり、更に、下面側経糸の線径が上面側経糸の線径の１５０〜３００％であることを特徴とする上記（１）乃至（５）のいずれか一に記載された工業用二層織物である。  本発明は上記構成を採用することによって、より優れた剛性と伸び耐性を得ることができる。（７）前記上面側織物を構成する経糸における縦密度が４０〜６０％であり、かつ、前記下面側織物を構成する経糸における縦密度が４０〜５５％であることを特徴とする上記（１）乃至（６）のいずれか一に記載された工業用二層織物である。
ここで縦密度とは、織物を構成する経糸の空間に対する占有率のことである。４０％未満では、脱水や被抄物の脱落等の問題が生じる危険性がある。一方、上面側織物を構成する経糸における縦密度が６０％を超えると、又は下面側織物を構成する経糸における縦密度が５５％を超えると、脱水性の劣化、目詰まり等の問題が生じる危険性がある。本発明は上記構成を採用することによって、より優れた脱水特性を得ることができる。
【発明の効果】
【００１３】
本発明は、上面側織物の表面の一部又は全部に畝織を構成することによって、扁平糸を使用して表面組織を形成する織物と同様に、厚みを抑えつつ好適な剛性と伸び耐性を確保し、耐摩耗性、好適な脱水性及び表面平滑性に優れた織物を提供する効果を奏する。
また本発明は、織物の厚みを抑えつつ網目を小さくすることが可能であるため、糸径の選択によって脱水特性を調節するという効果を奏することができる。
又、２本の畝織部によって、横糸に生じるナックルの引き込み応力を緩和することができるため、横糸密度を大きく向上させることが可能となる。
また本発明は、下面側経糸に比較して上面側経糸の糸径を細くし、畝織を構成する片方の経糸で接結することによって、織物内部を上下する接結糸の糸径を細くできるため、一般的な経糸接結によって形成された織物内部における脱水ムラの発生を最小限に抑えることができるという優れた効果を奏する。又、上面側経糸の糸径を細くすることによって、網厚を維持したまま脱水速度の調節が可能となる。
【００１４】
また本発明は、高い脱水性を得るために上下の経糸をオンスタック構造とした場合、上面側織物を２本の畝織によって織目を適度に塞ぎ、表裏の目開きにおける過剰な通水量の差を抑制することができるため、脱水スピードを制御することができるという優れた効果を奏する。
更に本発明は、ペアとなる２本の経糸のうち少なくとも一本を接結糸とすることによって、組織構造と接結組織構造の両方を備えることとなり、上面側織物を構成するもう一本の上面側経糸によって、接結部の織組織の崩れを最小限に抑えることもできるという効果を奏する。
すなわち本発明は、縦糸を２本の畝織とすることによって、扁平糸の特徴と、表面組織構造及び接結構造の３つの機能を発揮する工業用二層織物を提供することができる。
【図面の簡単な説明】
【００１５】
【図１】本発明の実施形態１に係る完全組織を示す意匠図である。
【図２】本発明の実施形態１に係る経糸の状態を示す意匠図である。
【図３】本発明の実施形態２に係る完全組織を示す意匠図である。
【図４】本発明の実施形態２に係る経糸の状態を示す意匠図である。
【図５】本発明の実施形態３に係る完全組織を示す意匠図である。
【図６】本発明の実施形態３に係る経糸の状態を示す意匠図である。
【図７】本発明の実施形態４に係る完全組織を示す意匠図である。
【図８】本発明の実施形態４に係る経糸の状態を示す意匠図である。
【図９】本発明の実施形態５に係る完全組織を示す意匠図である。
【図１０】本発明の実施形態５に係る経糸の状態を示す意匠図である。
【図１１】本発明の実施形態６に係る完全組織を示す意匠図である。
【図１２】本発明の実施形態７に係る完全組織を示す意匠図である。
【発明を実施するための形態】
【００１６】
以下、本発明に係る工業用二層織物の実施形態を説明する。以下に示す実施形態は、本発明の一例であって、本発明を限定するものではない。
本発明に係る工業用二層織物は、上面側経糸と上面側緯糸とからなる上面側織物と、下面側経糸と下面側緯糸とからなる下面側織物とが経糸接結された織物に関する。本発明に係る工業用二層織物は、前記上面側経糸の少なくとも１本以上が経糸接結糸として機能しており、前記上面側織物において前記上面側経糸は２本一組となって畝織されている。そして、前記上面側経糸と下面側経糸の比率が２：１であることを特徴とする。
【００１７】
本発明に使用される糸は用途によって選択すればよいが、例えば、モノフィラメントの他、マルチフィラメント、スパンヤーン、捲縮加工や嵩高加工等を施した一般的にテクスチャードヤーン、バルキーヤーン、ストレッチヤーンと称される加工糸、あるいはこれらを撚り合わせる等して組み合わせた糸が使用できる。また、糸の断面形状も円形だけでなく四角形状や星型等の短形状の糸や楕円形状、中空等の糸が使用できる。また、糸の材質としても、自由に選択でき、ポリエステル、ポリアミド、ポリフェニレンサルファイド、ポリフッ化ビニリデン、ポリプロ、アラミド、ポリエーテルエーテルケトン、ポリエチレンナフタレート、ポリテトラフルオロエチレン、綿、ウール、金属等が使用できる。もちろん、共重合体やこれらの材質に目的に応じてさまざまな物質をブレンドしたり含有させた糸を使用しても良い。抄紙用ワイヤーとしては一般的には、上面側経糸、下面側経糸、下経地糸接結糸、上面側緯糸には剛性があり、寸法安定性に優れるポリエステルモノフィラメントを用いるのが好ましい。また、耐摩耗性が要求される下面側緯糸にはポリエステルモノフィラメントとポリアミドモノフィラメントを交互に配置する等、交織するのが剛性を確保しつつ耐摩耗性を向上できて好ましい。
【００１８】
又、本発明において、前記２本一組となっている上面側経糸のうち経糸接結糸を含まない組は、全ての糸を並列して畝織しても良い。また本発明に係る工業用二層織物は、前記２本一組となっている上面側経糸のうち１本が経糸接結糸である組が、一部の糸を並列して畝織しても良い。更に本発明に係る工業用二層織物は、前記２本一組となっている上面側経糸のうち２本とも経糸接結糸である組が、並列することによって協働して畝織されていても良い。
又、本発明に係る工業用二層織物は、前記２本一組となっている上面側経糸のうち１本が経糸接結糸である組が、５０％以上の糸を並列して畝織しても良い。このように構成することによって、表面組織を扁平糸の如く形成することができるため、厚みを抑えた二層織物を得ることができる。又、厚みを増やすことなく、網目を小さく調整することができるため、従来にない脱水特性を付与することができる。又、２本の経糸に織り込まれる緯糸は、ナックルによる張力が緩和されるため、横糸密度を上げることが可能となる。
そして本発明は、２本の経糸で織組織を構成し、かつ接結する構造を有するため、接結糸は、一組の２本のうちの１本が組織構造と接結組織構造の両方を備えることになり、表面側を構成する他の１本の糸により、接結部の織組織に御崩れを最小に抑えることができる。
【００１９】
又、本発明に係る工業用二層織物は、前記上面側経糸の線径は全て同じであり、又、前記下面側経糸の線径は全て同じであり、更に、下面側経糸の線径が上面側経糸の線径の１５０〜３００％に構成してもよい。このように構成することによって、二層の接結を比較的細い経糸２本で構成する畝織の片方の糸で接結することができるため、織物内部を上下する接結糸の線径は通常の経糸接結を構成する経糸より細い糸で構成することができる。したがって、部分的な脱水ムラの発生を最小限に抑止することができる。更に、従来は織物を形成する糸径を細くして網厚を制御していたが、上下異線径の二層織物の場合、表面側の経糸の空間は裏面に対し大きくなり、脱水抑制と網厚抑制の両立が困難であった。本発明は、細い経糸を構成することによって、網厚を維持したまま脱水速度の調節が可能となった。
更に本発明に係る工業用二層織物は、前記上面側織物を構成する経糸における縦密度を４０〜６０％、かつ、前記下面側織物を構成する経糸における縦密度を４０〜５５％になるように構成しても良い。
【００２０】
又、本発明において、２本組からなる上面側経糸組織における経糸の線径を、１本組からなる上面側経糸組織における経糸の線径より細いものを使用しても良い。２本組の線径を細くすることにより、ナックル形成時に緯糸に掛かる力を１本組と同程度にすることができ、表面平滑性、繊維支持性等を向上させる事ができる。また、線材と合わせて線径を選択することで線径を調節することもできるため、線径、線材は適宜選択できる。
又、本発明において、オンスタック構造を採用しても良い。オンスタック構造とすることによって、高い脱水性を得ることができ、一方、表面組織が畝織であるため、２本の糸で縦目を適度に塞ぎ、表裏の目開きに過剰な差を抑えることができるため、脱水スピードを制御することができる。
【００２１】
次に本発明の工業用二層織物に係る実施形態を図面に則して説明する。図１〜図１２は本発明の工業用二層織物に係る一例を示す意匠図である。意匠図とは織物組織の最小の繰り返し単位であって、この完全組織が上下左右につながって織物全体の組織が形成される。意匠図において、経糸はアラビア数字、例えば１、２、３・・・で示した。緯糸はダッシュを付したアラビア数字、例えば１’、２’、３’・・・で示した。上面側に配置される糸は、Ｕの記号を付してある。又、下面側に配置される糸には、Ｌの記号を付してある。接結糸は上面側経糸であり、Ｕｂの記号を付してある。配置比率によって上面側緯糸と下面側緯糸が上下に配置されている場合と、上面側緯糸のみの場合がある。また、×印は上面側経糸が上面側緯糸の上側に位置していることを示し、△印は接結糸が下面側緯糸の下側に位置していることを示し、○印は下面側経糸が下面側緯糸の下側に位置していることを示す。同じ数字が付された上面側経糸と下面側経糸及び上面側緯糸と下面側緯糸は上下に重なって配置されている。緯糸については配置比率から一部上面側緯糸の下に下面側緯糸が配置されていないところもある。意匠図では糸が上下に正確に重なって配置されることになっているが、これは図面の都合上であって実際の織物で多少ずれて配置されても構わない。
【００２２】
実施形態１
図１は本発明の工業用二層織物に係る実施形態１の意匠図である。本実施形態１に係る２本一組となっている上面側経糸の組は、そのうちの１本が経糸接結糸である。又、２本一組となっている上面側経糸の組は、一部の糸が並列して畝織されている。上面側緯糸と下面側緯糸の配置比率は３：２である。  又、前記２本一組となっている上面側経糸のうち１本が経糸接結糸である組は、表面に並行して５０％のナックルを形成している。
【００２３】
具体的には図２に示す如く、上面側経糸１Ｕと２Ｕｂ、３Ｕと４Ｕｂ，５Ｕと６Ｕｂ，７Ｕと８Ｕｂ，９Ｕと１０Ｕｂ，１１Ｕと１２Ｕｂ、１３Ｕと１４Ｕｂ，１５Ｕと１６Ｕｂは２本組となって上面側織物の組織を形成している。上面側経糸１Ｕは、１／１の平織を形成している。それと組になる経糸接結糸２Ｕｂは、上面側緯糸１’Ｕの上側、上面側緯糸２’Ｕの下、上面側緯糸３’Ｕの上、下面側緯糸８’Ｕの下を通り、上面側緯糸１１’Ｕの上を通っている。上面側経糸３Ｕは、２／２の平織を形成している。それと組になる経糸接結糸４Ｕｂは、下面側緯糸１’Ｌの下側を通り、上面側緯糸５’Ｕ，６’Ｕの上、上面側緯糸７’Ｕ，８’Ｕの下、上面側緯糸９’Ｕ，１０’Ｕの上を通り、上面側緯糸１１’Ｕ，１２’Ｕの下を通っている。上面側経糸５Ｕは、１／１の平織を形成している。それと組になる経糸接結糸６Ｕｂは、上面側緯糸１’Ｕの下側、下面側緯糸５’Ｌの下を通り、上面側緯糸８’Ｕ，１０’Ｕ，１２’Ｕの上を通っている。上面側経糸７Ｕは、２／２の平織を形成している。それと組になる経糸接結糸８Ｕｂは、上面側緯糸１’Ｕ，２’Ｕの下、上面側緯糸３’Ｕ，４’Ｕの上、上面側緯糸５’Ｕ，６’Ｕの下、上面側緯糸７’Ｕの上、下面側緯糸１０’Ｌの下側を通り、上面側緯糸１２’Ｕの上を通っている。
【００２４】
又、上面側経糸９Ｕは、１／１の平織を形成している。それと組になる経糸接結糸１０Ｕｂは、上面側緯糸１’Ｕの下側、下面側緯糸２’Ｌの下を通り、上面側緯糸５’Ｕ，７’Ｕ，９’Ｕ，１１’Ｕの上を通っている。上面側経糸１１Ｕは、２／２の平織を形成している。それと組になる経糸接結糸１２Ｕｂは、上面側緯糸１’Ｕ，２’Ｕの上、上面側緯糸３’Ｕ，４’Ｕの下、上面側緯糸５’の上を通って、下面側緯糸７’Ｌの下、上面側緯糸１０’Ｕの上側を通っている。上面側経糸１３Ｕは、１／１の平織を形成している。それと組になる経糸接結糸１４Ｕｂは、上面側緯糸２’Ｕ，４’Ｕ，６’Ｕ，８’Ｕの上側を通り、下面側緯糸１１’Ｌの下を通り、上面側緯糸８’Ｕ，１０’Ｕ，１２’Ｕの上を通っている。上面側経糸１５Ｕは、２／２の平織を形成している。それと組になる経糸接結糸１６Ｕｂは、上面側緯糸１’Ｕ，２’Ｕ，３’Ｕの下、下面側緯糸４’Ｌの下を通り、上面側緯糸７’Ｕ，８’Ｕの上、上面側緯糸９’Ｕ，１０’Ｕの下、上面側緯糸１１’Ｕ，１２’Ｕの上側を通っている。
【００２５】
本実施形態１は、上面側織物の表面の一部に畝織を構成することによって、扁平糸を使用して表面組織を形成する織物と同様に、厚みを抑えつつ好適な剛性と伸び耐性を確保し、耐摩耗性、好適な脱水性及び表面平滑性に優れた織物を提供することができる。
また本実施形態１に係る織物構造を採用することによって、織物の厚みを抑えつつ網目を小さくすることが可能であるため、糸径の選択によって脱水特性を調節することができる。
更に２本の畝織部によって、横糸に生じるナックルの引き込み応力を緩和することができるため、横糸密度を大きく向上させることも可能となる。
【００２６】
実施形態２
図３は本発明の工業用二層織物に係る実施形態２の意匠図である。本実施形態２に係る２本一組となっている上面側経糸の組は、そのうちの１本が経糸接結糸である。又、２本一組となっている上面側経糸の組は、一部の糸が並列して畝織されている。上面側緯糸と下面側緯糸の配置比率は３：２である。
【００２７】
具体的には図４に示す如く、上面側経糸１Ｕと２Ｕｂ、３Ｕと４Ｕｂ，５Ｕと６Ｕｂ，７Ｕと８Ｕｂ，９Ｕと１０Ｕｂ，１１Ｕと１２Ｕｂ、１３Ｕと１４Ｕｂ，１５Ｕと１６Ｕｂは２本組となって上面側織物の組織を形成している。上面側経糸１Ｕは、１／３の綾織を形成している。それと組になる経糸接結糸２Ｕｂは、上面側緯糸１’Ｕ，５’Ｕの上側、下面側緯糸８’Ｌの下を通っている。上面側経糸３Ｕは、１／３の綾織を形成している。それと組になる経糸接結糸４Ｕｂは、下面側緯糸１’Ｌの下側を通り、上面側緯糸６’Ｕ，１０’Ｕの上を通っている。上面側経糸５Ｕは、１／３の綾織を形成している。それと組になる経糸接結糸６Ｕｂは、下面側緯糸５’Ｌの下側、上面側緯糸８’Ｕ，１２’Ｕの上を通っている。上面側経糸７Ｕは、１／３の綾織を形成している。それと組になる経糸接結糸８Ｕｂは、上面側緯糸３’Ｕ，７’Ｕの上を通り、下面側緯糸１０’Ｌの下側を通っている。
【００２８】
又、上面側経糸９Ｕは、１／３の綾織を形成している。それと組になる経糸接結糸１０Ｕｂは、下面側緯糸２’Ｌの下を通り、上面側緯糸５’Ｕ，９’Ｕの上を通っている。上面側経糸１１Ｕは、１／３の綾織を形成している。それと組になる経糸接結糸１２Ｕｂは、上面側緯糸２’Ｕの上、下面側緯糸７’Ｌの下、上面側緯糸１０’Ｕの上側を通っている。上面側経糸１３Ｕは、１／３の綾織を形成している。それと組になる経糸接結糸１４Ｕｂは、上面側緯糸４’Ｕ，８’Ｕの上側を通り、下面側緯糸１１’Ｌの下を通っている。上面側経糸１５Ｕは、１／３の綾織を形成している。それと組になる経糸接結糸１６Ｕｂは、下面側緯糸４’Ｌの下を通り、上面側緯糸７’Ｕ，１１’Ｕの上側を通っている。
【００２９】
本実施形態２は、上面側織物の表面の一部に畝織を構成することによって、扁平糸を使用して表面組織を形成する織物と同様に、厚みを抑えつつ好適な剛性と伸び耐性を確保し、耐摩耗性、好適な脱水性及び表面平滑性に優れた織物を提供することができる。
又、本実施形態２に係る織物構造を採用することによって、織物の厚みを抑えつつ網目を小さくすることが可能であるため、糸径の選択によって脱水特性を調節することができる。更に２本の畝織部によって、横糸に生じるナックルの引き込み応力を緩和することができるため、横糸密度を大きく向上させることも可能となる。
【００３０】
実施形態３
図５は本発明の工業用二層織物に係る実施形態３の意匠図である。本実施形態３に係る２本一組となっている上面側経糸の組は、そのうちの１本が経糸接結糸である。又、２本一組となっている上面側経糸の組は、一部の糸が並列して畝織されている。上面側緯糸と下面側緯糸の配置比率は３：２である。
【００３１】
具体的には図６に示す如く、上面側経糸１Ｕと２Ｕｂ、３Ｕと４Ｕｂ，５Ｕと６Ｕｂ，７Ｕと８Ｕｂ，９Ｕと１０Ｕｂ，１１Ｕと１２Ｕｂ、１３Ｕと１４Ｕｂ，１５Ｕと１６Ｕｂは２本組となって上面側織物の組織を形成している。上面側経糸１Ｕは、１／１の平織を形成している。それと組になる経糸接結糸２Ｕｂは、上面側緯糸１’Ｕ，３’Ｕの上側、下面側緯糸８’Ｌの下を通り、上面側緯糸１１’Ｕの上を通っている。上面側経糸３Ｕは、１／１の平織を形成している。それと組になる経糸接結糸４Ｕｂは、下面側緯糸１’Ｌの下側を通り、上面側緯糸４’Ｕ，６’Ｕ，８’Ｕ，１０’Ｕの上を通っている。上面側経糸５Ｕは、１／１の平織を形成している。それと組になる経糸接結糸６Ｕｂは、上面側緯糸１’Ｕの上、下面側緯糸５’Ｌの下側、上面側緯糸９’Ｕ，１１’Ｕの上を通っている。上面側経糸７Ｕは、１／１の平織を形成している。それと組になる経糸接結糸８Ｕｂは、上面側緯糸２’Ｕ，４’Ｕ，６’Ｕの上を通り、下面側緯糸１０’Ｌの下側を通っている。
【００３２】
又、上面側経糸９Ｕは、１／１の平織を形成している。それと組になる経糸接結糸１０Ｕｂは、下面側緯糸２’Ｌの下を通り、上面側緯糸５’Ｕ，７’Ｕ，９’Ｕ，１１’Ｕの上を通っている。上面側経糸１１Ｕは、１／１の平織を形成している。それと組になる経糸接結糸１２Ｕｂは、上面側緯糸２’Ｕ，４’Ｕの上、下面側緯糸７’Ｌの下、上面側緯糸１０’Ｕ，１２’Ｕの上側を通っている。上面側経糸１３Ｕは、１／１の平織を形成している。それと組になる経糸接結糸１４Ｕｂは、上面側緯糸３’Ｕ，５’Ｕ，７’Ｕの上側を通り、下面側緯糸１１’Ｌの下を通っている。上面側経糸１５Ｕは、１／１の平織を形成している。それと組になる経糸接結糸１６Ｕｂは、下面側緯糸４’Ｌの下を通り、上面側緯糸８’Ｕ，１０’Ｕ，１２’Ｕの上側を通っている。
【００３３】
本実施形態３は、上面側織物の表面の一部に畝織を構成することによって、扁平糸を使用して表面組織を形成する織物と同様に、厚みを抑えつつ好適な剛性と伸び耐性を確保し、耐摩耗性、好適な脱水性及び表面平滑性に優れた織物を提供することができる。
又、本実施形態３に係る織物構造を採用することによって、織物の厚みを抑えつつ網目を小さくすることが可能であるため、糸径の選択によって脱水特性を調節することができる。更に２本の畝織部によって、横糸に生じるナックルの引き込み応力を緩和することができるため、横糸密度を大きく向上させることも可能となる。
【００３４】
実施形態４
図７は本発明の工業用二層織物に係る実施形態４の意匠図である。本実施形態４に係る２本一組となっている上面側経糸の組は、そのうちの１本が経糸接結糸である。又、２本一組となっている上面側経糸の組は、一部の糸が並列して畝織されている。上面側緯糸と下面側緯糸の配置比率は４：３である。  具体的には図８に示す如く、上面側経糸１Ｕと２Ｕｂ、３Ｕと４Ｕｂ，５Ｕと６Ｕｂ，７Ｕと８Ｕｂ，９Ｕと１０Ｕｂ，１１Ｕと１２Ｕｂは２本組となって上面側織物の組織を形成している。
【００３５】
上面側経糸１Ｕは、１／１の平織を形成している。それと組になる経糸接結糸２Ｕｂは、下面側緯糸１’Ｌの下を通り、上面側緯糸５’Ｕ，７’Ｕの上を通っている。上面側経糸３Ｕは、１／１の平織を形成している。それと組になる経糸接結糸４Ｕｂは、下面側緯糸２’Ｌの下側を通り、上面側緯糸４’Ｕ，６’Ｕの上を通っている。上面側経糸５Ｕは、１／１の平織を形成している。それと組になる経糸接結糸６Ｕｂは、上面側緯糸１’Ｕの上、下面側緯糸３’Ｌの下側、上面側緯糸７’Ｕの上を通っている。上面側経糸７Ｕは、１／１の平織を形成している。それと組になる経糸接結糸８Ｕｂは、上面側緯糸２’Ｕの上を通り、下面側緯糸５’Ｌの下側を通り、上面側緯糸８’Ｕの上を通っている。又、上面側経糸９Ｕは、１／１の平織を形成している。それと組になる経糸接結糸１０Ｕｂは、上面側緯糸１’Ｕ，３’Ｕの上を通り、下面側緯糸６’Ｌの下を通っている。上面側経糸１１Ｕは、１／１の平織を形成している。それと組になる経糸接結糸１２Ｕｂは、上面側緯糸２’Ｕ，４’Ｕの上、下面側緯糸７’Ｌの下を通っている。
【００３６】
本実施形態４は、上面側織物の表面の一部に畝織を構成することによって、扁平糸を使用して表面組織を形成する織物と同様に、厚みを抑えつつ好適な剛性と伸び耐性を確保し、耐摩耗性、好適な脱水性及び表面平滑性に優れた織物を提供することができる。
又、本実施形態４に係る織物構造を採用することによって、織物の厚みを抑えつつ網目を小さくすることが可能であるため、糸径の選択によって脱水特性を調節することができる。更に２本の畝織部によって、横糸に生じるナックルの引き込み応力を緩和することができるため、横糸密度を大きく向上させることも可能となる。
【００３７】
実施形態５
図９は本発明の工業用二層織物に係る実施形態５の意匠図である。本実施形態５に係る２本一組となっている上面側経糸の組は、そのうちの１本が経糸接結糸である。又、２本一組となっている上面側経糸の組は、一部の糸が並列して畝織されている。上面側緯糸と下面側緯糸の配置比率は３：２である。
具体的には図１０に示す如く、上面側経糸１Ｕと２Ｕｂ、３Ｕと４Ｕｂ，５Ｕと６Ｕｂ，７Ｕと８Ｕｂ，９Ｕと１０Ｕｂ，１１Ｕと１２Ｕｂは２本組となって上面側織物の組織を形成している。
【００３８】
上面側経糸１Ｕは、１／２の綾織を形成している。それと組になる経糸接結糸２Ｕｂは、上面側緯糸１’Ｕ，４’Ｕの上を通り、下面側緯糸８’Ｌの下を通っている。上面側経糸３Ｕは、１／２の綾織を形成している。それと組になる経糸接結糸４Ｕｂは、上面側緯糸２’Ｕ，５’Ｕの上を通り、下面側緯糸７’Ｌの下側を通っている。上面側経糸５Ｕは、１／２の綾織を形成している。それと組になる経糸接結糸６Ｕｂは、上面側緯糸３’Ｕの上、下面側緯糸５’Ｌの下側、上面側緯糸９’Ｕの上を通っている。上面側経糸７Ｕは、１／２の綾織を形成している。それと組になる経糸接結糸８Ｕｂは、上面側緯糸１’Ｕの上を通り、下面側緯糸４’Ｌの下側を通り、上面側緯糸７’Ｕの上を通っている。又、上面側経糸９Ｕは、１／２の綾織を形成している。それと組になる経糸接結糸１０Ｕｂは、下面側緯糸２’Ｌの下を通り、上面側緯糸５’Ｕ，８’Ｕの上を通っている。上面側経糸１１Ｕは、１／２の綾織を形成している。それと組になる経糸接結糸１２Ｕｂは、下面側緯糸１’Ｌの下を通り、上面側緯糸３’Ｕ，６’Ｕの上を通っている。
【００３９】
本実施形態５は、上面側織物の表面の一部に畝織を構成することによって、扁平糸を使用して表面組織を形成する織物と同様に、厚みを抑えつつ好適な剛性と伸び耐性を確保し、耐摩耗性、好適な脱水性及び表面平滑性に優れた織物を提供することができる。
又、本実施形態５に係る織物構造を採用することによって、織物の厚みを抑えつつ網目を小さくすることが可能であるため、糸径の選択によって脱水特性を調節することができる。更に２本の畝織部によって、横糸に生じるナックルの引き込み応力を緩和することができるため、横糸密度を大きく向上させることも可能となる。
【００４０】
実施形態６
図１１は、本発明の工業用二層織物に係る実施形態６の意匠図である。本実施形態６に係る２本一組となっている上面側経糸の組は、そのうちの１本が経糸接結糸である。又、２本一組となっている上面側経糸の組は、一部の糸が並列して畝織されている。上面側緯糸と下面側緯糸の配置比率は３：２である。
図１１に示す如く、本実施形態６に係る工業用二層織物は、上面側経糸１Ｕと経糸接結糸２Ｕｂ、上面側経糸３Ｕと経糸接結糸４Ｕｂ、上面側経糸５Ｕと経糸接結糸６Ｕｂ、上面側経糸７Ｕと経糸接結糸８Ｕｂ、上面側経糸９Ｕと経糸接結糸１０Ｕｂ、上面側経糸１１Ｕと経糸接結糸１２Ｕｂ、上面側経糸１３Ｕと経糸接結糸１４Ｕｂ、上面側経糸１５Ｕと経糸接結糸１６Ｕｂとを一組ずつとして構成されている。
本実施形態６は、上面側織物の表面の一部に畝織を構成することによって、扁平糸を使用して表面組織を形成する織物と同様に、厚みを抑えつつ好適な剛性と伸び耐性を確保し、耐摩耗性、好適な脱水性及び表面平滑性に優れた織物を提供することができる。
又、本実施形態６に係る織物構造を採用することによって、織物の厚みを抑えつつ網目を小さくすることが可能であるため、糸径の選択によって脱水特性を調節することができる。更に２本の畝織部によって、横糸に生じるナックルの引き込み応力を緩和することができるため、横糸密度を大きく向上させることも可能となる。
【００４１】
実施形態７
図１２は本発明の工業用二層織物に係る実施形態７の意匠図である。本実施形態７に係る２本一組となっている上面側経糸の組は、２本とも経糸接結糸で形成されている。また経糸接結糸は、並列することによって協働して畝織されている点に特徴を有する。上面側緯糸と下面側緯糸の配置比率は３：２である。
具体的には図１２に示す如く、上面側経糸１Ｕｂと２Ｕｂ、３Ｕと４Ｕ，５Ｕｂと６Ｕｂ，７Ｕと８Ｕ，９Ｕｂと１０Ｕｂ，１１Ｕと１２Ｕは２本組となって上面側織物の組織を形成している。上面側経糸１Ｕｂは、上面側緯糸１’Ｕ，３’Ｕ，５’Ｕ，７’Ｕの上側を通り、下面側緯糸１０’Ｌの下側を通り、上面側緯糸１３’Ｕ，１５’Ｕ，１７’Ｕの上を通っている。それと組になる経糸接結糸２Ｕｂは、上面側緯糸５’Ｕ，７’Ｕ，９’Ｕ，１１’Ｕ，１３’Ｕ，１５’Ｕの上側を通り、下面側緯糸１’Ｌの下を通っている。隣接する経糸接結糸１Ｕｂ及び２Ｕｂは、表面側に現れるナックルの一部（５’Ｕ，７’Ｕ及び１３’Ｕ，１５’Ｕ）において並列して畝織されている。また、経糸接結糸１Ｕｂ及び２Ｕｂは、上記の並列して畝織されている部分で入れ替わっている。
又、上面側経糸３Ｕ、４Ｕの組は、全ての糸が並列して畝織されており、下面側経糸３Ｌは、下面側緯糸２’Ｌ及び１１’Ｌの下側を通っている。
上面側経糸５Ｕｂは、上面側緯糸７’Ｕ，９’Ｕ，１１’Ｕ，１３’Ｕ，１５’Ｕ，１７’Ｕ，１’Ｕの上側を通り、下面側緯糸４’Ｌの下側を通っている。それと組になる経糸接結糸６Ｕｂは、上面側緯糸１７’Ｕ，１’Ｕ，３’Ｕ，５’Ｕ，７’Ｕ，９’Ｕの上側を通り、下面側緯糸１３’Ｌの下を通っている。隣接する経糸接結糸５Ｕｂ及び６Ｕｂは、表面側に現れるナックルの一部（７’Ｕ，９’Ｕ及び１７’Ｕ，１’Ｕ）において並列して畝織されている。また、経糸接結糸５Ｕｂ及び６Ｕｂは、上記の並列して畝織されている部分で入れ替わっている。
【００４２】
又、上面側経糸７Ｕ、８Ｕの組は、全ての糸が並列して畝織されており、下面側経糸７Ｌは、下面側緯糸５’Ｌ及び１４’Ｌの下側を通っている。
上面側経糸９Ｕｂは、上面側緯糸１’Ｕ，３’Ｕ，５’Ｕ，７’Ｕ，９’Ｕ，１１’Ｕ，１３’Ｕの上側を通り、下面側緯糸１６’Ｌの下側を通っている。それと組になる経糸接結糸１０Ｕｂは、上面側緯糸１１’Ｕ，１３’Ｕ，１５’Ｕ，１７’Ｕ，１’Ｕ，３’Ｕの上側を通り、下面側緯糸７’Ｌの下を通っている。隣接する経糸接結糸９Ｕｂ及び１０Ｕｂは、表面側に現れるナックルの一部（１’Ｕ，３’Ｕ及び１１’Ｕ，１３’Ｕ）において並列して畝織されている。また、経糸接結糸９Ｕｂ及び１０Ｕｂは、上記の並列して畝織されている部分で入れ替わっている。
又、上面側経糸１１Ｕ、１２Ｕの組は、全ての糸が並列して畝織されており、下面側経糸１１Ｌは、下面側緯糸８’Ｌ及び１７’Ｌの下側を通っている。
【００４３】
本実施形態７は、上面側織物の表面の一部に畝織を構成することによって、扁平糸を使用して表面組織を形成する織物と同様に、厚みを抑えつつ好適な剛性と伸び耐性を確保し、耐摩耗性、好適な脱水性及び表面平滑性に優れた織物を提供することができる。
又、本実施形態７に係る織物構造を採用することによって、織物の厚みを抑えつつ網目を小さくすることが可能であるため、糸径の選択によって脱水特性を調節することができる。更に２本の畝織部によって、横糸に生じるナックルの引き込み応力を緩和することができるため、横糸密度を大きく向上させることも可能となる。
【符号の説明】
【００４４】
１〜１６      経糸
１’〜１８’   緯糸
【図１】
2019137954.tif 000003
【図２】
2019137954.tif 000004
【図３】
2019137954.tif 000005
【図４】
2019137954.tif 000006
【図５】
2019137954.tif 000007
【図６】
2019137954.tif 000008
【図７】
2019137954.tif 000009
【図８】
2019137954.tif 000010
【図９】
2019137954.tif 000011
【図１０】
2019137954.tif 000012
【図１１】
2019137954.tif 000013
【図１２】
2019137954.tif 000014